FLUX-CORED WIRE, MANUFACTURING METHOD OF WELDED JOINT, AND WELDED JOINTAccording to an aspect of the present invention, there is provided a flux-cored wire including a steel sheath and a flux that fills the steel sheath. The flux contains fluorides of which a total value a of F-equivalent values is 0.21% or more, oxides of which the total value β of amounts ranges from 0.30% to less than 3.50%, and carbonates of which a total value of amounts ranges from 0% to 3.50%. An amount of CaO ranges from 0% to less than 0.20%. An amount of iron powder ranges from 0% to less than 10.0%. A X-value is 5.0% or less. The amount of CaF2 is less than 0.50%. The amount of Ti oxides ranges from 0.10% to less than 2.50%. A ratio of α to β ranges from 0.10 to 4.00. A total value of amounts of MgCO3, Na2CO3, and LiCO3 ranges from 0% to 3.00%. Other chemical composition is within a predetermined range. Ceq ranges from 0.45% to 1.20%.A flux-cored wire comprising: a steel sheath; and a flux that fills the steel sheath, wherein the flux contains: fluorides which include one or at least two selected from the group consisting of CaF2, MgF2, Na3AlF6, LiF, NaF, K2ZrF6, BaF2, and K2SiF6, and of which a total value a of F-equivalent values is 0.21% or more with respect to a total mass of the flux-cored wire; oxides which include one or at least two selected from the group consisting of Fe oxides, Ba oxides, Na oxides, Ti oxides, Si oxides, Zr oxides, Mg oxides, Al oxides, Mn oxides, and K oxides, while excluding CaO, and of which a total value 13 of amounts ranges from 0.30% to less than 3.50% by mass % with respect to the total mass of the flux-cored wire; and carbonates which include one or at least two selected from the group consisting of MgCO3, Na2CO3, LiCO3, CaCO3, K2CO3, BaCO3, FeCO3 and MnCO3, and of which a total value of amounts ranges from 0% to 3.50% by mass % with respect to the total mass of the flux-cored wire, wherein an amount of the CaO in the flux ranges from 0% to less than 0.20% by mass % with respect to the total mass of the flux-cored wire, wherein an amount of iron powder in the flux ranges from 0% to less than 10.0% by mass % with respect to the total mass of the flux-cored wire, wherein a X-value calculated by using Expression 1 is 5.0% or less, wherein the amount of the CaF2 is less than 0.50% by mass % with respect to the total mass of the flux-cored wire, wherein the amount of the Ti oxides ranges from 0.10% to less than 2.50% by mass % with respect to the total mass of the flux-cored wire, wherein a total value of the amounts of the MgCO3, the Na2CO3, and the LiCO3 ranges from 0% to 3.00% by mass % with respect to the total mass of the flux-cored wire, wherein a chemical composition excluding the fluorides, the oxides, the CaO, the carbonates, and the iron powder includes, by mass % with respect to the total mass of the flux-cored wire,C: 0.003% to 0.200%,Si: 0.20% to 1.50%,Mn: 1.00% to 3.50%,Mg: 0.10% or less,P: 0.020% or less,S: 0.020% or less,Al: 0.001% to 0.300%,Ni: 0.50% to 4.00%,Mo: 0.10% to 2.00%,Cu: 0% to 0.50%,Cr: 0% to 1.50%,Nb: 0% to 0.10%,V: 0% to 0.40%,Ti: 0% to 0.30%,B: 0% to 0.0100%,Bi: 0% to 0.0100%,Ca: 0% to 0.50%, andREM: 0% to 0.0100%,while having a remainder composed of iron and impurities, and wherein Ceq calculated by using the following Expression 2 ranges from 0.45% to 1.20%, X=[NaF]+[MgF2]+[Na3AlF6]+1.50×([K2SiF6]+[K2ZrF6]+[LiF]+[BaF2])+3.50×([CaF2]): Expression 1where, the chemical formulas with square brackets each indicate, by unit mass % with respect to the total mass of the flux-cored wire, the amount of the fluoride corresponding to each of the chemical formulas, Ceq=[C]+[Si]/24+[Mn]/6+[Ni]/40+[Cr]/5+[Mo]/4+[V]/14: Expression 2where, the element symbols with square brackets each express, by unit mass % with respect to the total mass of the flux-cored wire, the amount of the element corresponding to each of the element symbols included in the chemical composition excluding the fluorides, the oxides, the CaO, the carbonates, and the iron powder.
플럭스 코어드 와이어, 용접 조인트의 제조 방법, 및 용접 조인트본 발명의 일 측면에 따르면, 강제 외피와, 강제 외피에 충전된 플럭스를 포함하는 플럭스 코어드 와이어가 제공된다. 플럭스가 F 환산값의 합계값 α가 0.21％ 이상인 불화물, 함유량의 합계값 β가 0.30％ 이상 3.50％ 미만인 산화물과, 함유량의 합계값이 0 내지 3.50％인 탄산염을 포함한다. CaO의 함유량은 0％ 이상 0.20％ 미만의 범위이다. 철분의 함유량이 0％ 이상 10.0％ 미만의 범위이다. X값은 5.0％ 이하이다. CaF2의 함유량은 0.50％ 미만이다. Ti 산화물의 함유량은 0.10％ 이상 2.50％ 미만이다. α 대 β의 비율은 0.10에서 4.00 사이이다. MgCO3, Na2CO3 및 LiCO3의 함유량의 합계값은 0 내지 3.00％ 범위이다. 그 밖의 화학 성분이 소정 범위 내에 있다. Ceq의 범위는 0.45 내지 1.20％이다.강제 외피와, 강제 외피에 충전된 플럭스를 구비하는 플럭스 코어드 와이어이며, 플럭스가 불화물로서, CaF2, MgF2, Na3AlF6, LiF, NaF, K2ZrF6, BaF2, 및 K2SiF6으로 이루어지는 군에서 선택되는 1종 또는 2종 이상이며, 불화물의  플럭스 코어드 와이어의 전체 질량에 대한 F 환산값의 합계값 α가 0.21％ 이상인 불화물과 산화물로서, Fe 산화물, Ba 산화물, Na 산화물, Ti 산화물, Si 산화물, Zr 산화물, Mg 산화물, Al 산화물, Mn 산화물, 및 K 산화물로 이루어지는 군에서 선택되는 1종 또는 2종 이상을 포함하며, CaO를 제외하고, 플럭스 코어드 와이어의 전체 질량에 대한 질량％로 나타낸 산화물의 함유량의 합계값 β가 0.30％ 이상 3.50％ 미만인 산화물과, 플럭스 코어드 와이어의 전체 질량에 대한 질량％로 나타낸 함유량의 합계값이 0 내지 3.50％이며, MgCO3, Na2CO3, LiCO3, CaCO3, K2CO3, BaCO3, FeCO3및 MnCO3으로 이루어지는 군에서 선택되는 1종 또는 2종 이상을 포함하는 탄산염을 포함하며, 플럭스 중의 CaO의 함유량이, 플럭스 코어드 와이어의 전체 질량에 대한 질량％로 0％ 이상 0.20％ 미만이고, 플럭스 중의 철분의 함유량이, 플럭스 코어드 와이어의 전체 질량에 대한 질량％로 0％ 이상 10.0％ 미만이고, 식 1을 이용하여 산출되는 X값이 5.0％ 이하이고, CaF2의 함유량이 플럭스 코어드 와이어의 전체 질량에 대한 질량％로 0.50％ 미만이고, Ti 산화물의 함유량이 플럭스 코어드 와이어의 전체 질량에 대한 질량％로 0.10％ 이상 2.50％ 미만이고, MgCO3, Na2CO3, 및 LiCO3의 함유량의 합계값이 플럭스 코어드 와이어의 전체 질량에 대한 질량％로 0 내지 3.00％이며, 불화물, 산화물, CaO, 탄산염, 및 철분을 제외한 화학 성분이 플럭스 코어드 와이어의 전체 질량에 대한 질량％로, C: 0.003 내지 0.200％, Si: 0.20 내지 1.50％, Mn: 1.00 내지 3.50％, Mg: 0.10％ 이하, P: 0.020％ 이하, S: 0.020％ 이하, Al: 0.001 내지 0.300％, Ni: 0.50 내지 4.00％, Mo: 0.10 내지 2.00％, Cu: 0 내지 0.50％, Cr: 0 내지 1.50％, Nb: 0 내지 0.10％, V : 0 내지 0.40％, Ti: 0 내지 0.30％, B : 0 내지 0.0100％, Bi: 0 내지 0.0100％, Ca: 0 내지 0.50％, 및 REM: 0 내지 0.0100％를 포함하며 잔부가 철 및 불순물로 이루어지고,하기의 식 2를 이용하여 산출되는 Ceq가 0.45 내지 1.20％인 것을 특징으로 하는 플럭스 코어드 와이어. X=[NaF]+[MgF2]+[Na3AlF6]+1.50×([K2SiF6]+[K2ZrF6]+[LiF]+[BaF2])+3.50×([CaF2]): 식 1(단, 대괄호가 있는 화학식은, 각각의 상기 화학식에 대응하는 불화물의 플럭스 코어드 와이어의 전체 질량에 대한 함유량을 단위 질량％로 나타냄) Ceq=[C]+[Si]/24+[Mn]/6+[Ni]/40+[Cr]/5+[Mo]/4+[V]/14: 식 2(단, 대괄호가 있는 원소 기호는, 불화물, 산화물, CaO, 탄산염, 및 철분을 제외한 화학 성분에 포함되는 각 원소 기호에 대응하는 원소의 플럭스 코어드 와이어의 전체 질량에 대한 함유량을 단위 질량％로 나타냄)